(57)【要約】【課題】  内部に空隙を有する多孔質材料で構成されたキャリア芯材を用い、少ない樹脂量で、空隙に樹脂が存在しない樹脂被覆キャリアとすることができる樹脂被覆キャリアの製造方法を提供する。【解決手段】  キャリア芯材と、キャリア芯材の表面に形成された樹脂被覆層とを有する樹脂被覆キャリアの製造方法は、浸漬工程と加熱乾燥工程とを含む。浸漬工程は、樹脂および発泡剤が溶剤中に溶解または分散される浸漬液に、内部に空隙を有する多孔質材料で構成されるキャリア芯材を浸漬し、空隙に浸漬液が含浸された含浸キャリア芯材を得る。加熱乾燥工程は、含浸キャリア芯材を、溶剤の沸点以上かつ発泡剤の分解温度以上の温度下で、撹拌しながら加熱して樹脂をキャリア芯材表面で膜化させ、キャリア芯材表面に樹脂被覆層が形成された樹脂被覆キャリアを得る。【選択図】      図１
2011064916.tif 000002
【特許請求の範囲】
【請求項１】
キャリア芯材と、キャリア芯材の表面に形成された樹脂被覆層とを有する樹脂被覆キャリアの製造方法であって、
樹脂および発泡剤が溶剤中に溶解または分散される浸漬液に、内部に空隙を有する多孔質材料で構成されるキャリア芯材を浸漬し、前記空隙に前記浸漬液が含浸された含浸キャリア芯材を得る浸漬工程と、
前記含浸キャリア芯材を、前記溶剤の沸点以上かつ前記発泡剤の分解温度以上の温度下で、撹拌しながら加熱して前記樹脂を前記キャリア芯材表面で膜化させ、前記キャリア芯材表面に樹脂被覆層が形成された樹脂被覆キャリアを得る加熱乾燥工程とを含むことを特徴とする樹脂被覆キャリアの製造方法。
【請求項２】
前記浸漬液は、樹脂として熱硬化性樹脂を含み、
前記浸漬工程では、前記熱硬化性樹脂を含む樹脂および発泡剤が溶剤中に溶解または分散される浸漬液に、前記キャリア芯材を浸漬し、前記熱硬化性樹脂を含む前記浸漬液が前記空隙に含浸された含浸キャリア芯材を得て、
前記加熱乾燥工程は、前記含浸キャリア芯材を、前記溶剤の沸点以上、前記発泡剤の分解温度以上かつ前記熱硬化性樹脂の硬化温度未満で加熱する第１加熱工程と、
第１加熱工程で加熱した含浸キャリア芯材を、前記熱硬化性樹脂の硬化温度以上で加熱する第２加熱工程とを含むことを特徴とする請求項１に記載の樹脂被覆キャリアの製造方法。
【請求項３】
前記熱硬化性樹脂が、熱硬化性シリコーン樹脂であることを特徴とする請求項２に記載の樹脂被覆キャリアの製造方法。
【請求項４】
キャリア芯材と、キャリア芯材の表面に形成された樹脂被覆層とを有する樹脂被覆キャリアの製造方法であって、
熱硬化性樹脂を含む第１樹脂および発泡剤が第１溶剤中に溶解または分散される第１浸漬液に、内部に空隙を有する多孔質材料で構成されるキャリア芯材を浸漬し、熱硬化性樹脂を含む前記第１浸漬液が前記空隙に含浸された含浸キャリア芯材を得る浸漬工程と、
前記含浸キャリア芯材を、前記第１溶剤の沸点以上かつ前記発泡剤の分解温度以上の温度下で撹拌しながら加熱して、第１樹脂をキャリア芯材表面で膜化させ、キャリア芯材表面に樹脂層が形成された樹脂層形成キャリア芯材を得る第１加熱乾燥工程と、
第２樹脂が第２溶剤中に溶解される第２浸漬液に前記樹脂層形成キャリア芯材を浸漬し、前記樹脂層形成キャリア芯材表面に前記第２浸漬液が付着した浸漬液付着キャリア芯材を得る付着工程と、
前記浸漬液付着キャリア芯材を、前記第２溶剤の沸点以上の温度下で、撹拌しながら加熱して前記第２樹脂を前記浸漬液付着キャリア芯材表面で膜化させ、浸漬液付着キャリア芯材表面に樹脂被覆層が形成された樹脂被覆キャリアを得る第２加熱乾燥工程とを含み、
第１加熱乾燥工程は、前記含浸キャリア芯材を、前記第１溶剤の沸点以上、前記発泡剤の分解温度以上かつ前記熱硬化性樹脂の硬化温度未満で加熱する第１加熱工程と、第１加熱工程で加熱した含浸キャリア芯材を、前記熱硬化性樹脂の硬化温度以上で加熱する第２加熱工程とを含むことを特徴とする樹脂被覆キャリアの製造方法。
【請求項５】
前記第１樹脂および前記第２樹脂が、熱硬化性シリコーン樹脂であることを特徴とする請求項４に記載の樹脂被覆キャリアの製造方法。
【発明の詳細な説明】
【技術分野】
【０００１】
本発明は、電子写真画像形成の２成分現像剤に用いられる樹脂被覆キャリアの製造方法に関する。
【背景技術】
【０００２】
最近のＯＡ（Office Automation）機器の目覚しい発展に伴って、電子写真方式を利用して画像形成処理を行う複写機、プリンタおよびファクシミリ装置などの画像形成装置が広く普及している。
【０００３】
このような電子写真方式を利用する画像形成装置では、画像を形成するために、たとえば、帯電工程、露光工程、現像工程、転写工程、定着工程およびクリーニング工程が行われる。帯電工程では、像担持体である感光体の表面を暗所で均一に帯電させる。露光工程では、帯電させた感光体に原稿像の信号光を投射することで、信号光が照射された露光部分の帯電を除去し、感光体の表面に静電荷像（静電潜像）を形成する。現像工程では、感光体表面の静電荷像に静電荷像現像用トナー（以後特に断らない限り単に「トナー」と称す）を供給してトナー像（可視像）を形成する。転写工程では、トナーとは逆極性の電荷を記録媒体に与えることによって、感光体表面のトナー像を記録媒体に転写させる。定着工程では、加熱および加圧などの手段により記録媒体上のトナー像を定着させる。クリーニング工程では、記録媒体に転写されずに感光体表面に残ったトナーを回収する。電子写真方式を利用する画像形成装置は、以上の工程を経て記録媒体上に所望の画像を形成する。
【０００４】
電子写真方式を利用する画像形成装置では、トナー像を現像するための現像剤として、トナーのみを含む１成分現像剤、またはトナーとキャリアとを含む２成分現像剤が用いられる。２成分現像剤は、キャリアによりトナーの撹拌、搬送および帯電という機能が付与される。したがって、２成分現像剤は、トナーがキャリアの機能を併せ持つ必要がないので、トナーを単独で含む１成分現像剤に比べると、機能が分離されて制御性が向上し、高画質画像を得やすいという特徴を有する。キャリアの機能としては、トナーを所望の帯電量に安定して帯電させる機能、およびトナーを感光体に搬送する機能という２つの基本機能が挙げられる。
【０００５】
キャリアは、現像槽内で撹拌され、マグネットローラ上へ搬送され、磁気穂を形成し規制ブレードを通過して再び現像槽内に戻り、繰り返し使用される。キャリアには、このように継続して使用される中で、安定した基本機能を発現させること、特に安定的にトナーを帯電させることが求められる。しかしながら、一般的にキャリアは密度が大きく、トナーとの見掛密度差が大きいので、現像時にトナーとの混合性が低下するおそれがある。
【０００６】
またキャリアは、密度が大きく撹拌トルクも大きいので、現像槽内で撹拌するためには多くの駆動電力を要する。そのため、近年では、画像形成装置の低消費電力化に関するキャリアの改良が進められており、現像槽の撹拌トルクを低減して低消費電力化するために、キャリアを低密度化する検討も多くなされている。さらにはキャリアの耐久性向上によるキャリアの長寿命化といった観点でも低密度のキャリアが検討される傾向にある。キャリアの低密度化を実現するためにはキャリアの芯材そのものを低密度化することが重要である。
【０００７】
このような問題に対し、特許文献１，２には、空隙を設けたキャリア芯材において、キャリア芯材内部の空隙に樹脂を充填して低密度化を図り、そのキャリア芯材の表面をシリコーン樹脂でコートしたキャリアが開示されている。
【先行技術文献】
【特許文献】
【０００８】
【特許文献１】特開２００６−３３７５７９号公報
【特許文献２】特開２００７−５７９４３号公報
【発明の概要】
【発明が解決しようとする課題】
【０００９】
しかしながら、特許文献１，２に開示のキャリアのように、キャリア芯材内部の空隙に樹脂を充填するには、多量の樹脂が必要となるので、その分コストがかかるという問題がある。
【００１０】
また、空隙のないキャリア芯材の表面を樹脂で被覆したキャリアに比べれば、キャリアの見掛密度は小さくなるが、空隙に樹脂が入り込んでいないキャリア芯材の表面を樹脂で被覆したキャリアに比べるとキャリアの見掛密度は高くなる。しかし、空隙を有するキャリア芯材に樹脂を単に添加しただけでは、樹脂がキャリア芯材内部の空隙に含浸するので、空隙に樹脂が充填されたキャリアとなり、またキャリア芯材表面を樹脂で被覆するために多量の樹脂が必要となる。
【００１１】
本発明の目的は、内部に空隙を有する多孔質材料で構成されたキャリア芯材を用い、少ない樹脂量で、空隙に樹脂が存在しない樹脂被覆キャリアとすることで、低見掛密度化を達成して、キャリアの長寿命化、撹拌トルクの低減による低消費電力化および良好なトナー帯電安定性を実現することができる樹脂被覆キャリアを製造する製造方法を提供することである。
【課題を解決するための手段】
【００１２】
本発明は、キャリア芯材と、キャリア芯材の表面に形成された樹脂被覆層とを有する樹脂被覆キャリアの製造方法であって、
樹脂および発泡剤が溶剤中に溶解または分散される浸漬液に、内部に空隙を有する多孔質材料で構成されるキャリア芯材を浸漬し、前記空隙に前記浸漬液が含浸された含浸キャリア芯材を得る浸漬工程と、
前記含浸キャリア芯材を、前記溶剤の沸点以上かつ前記発泡剤の分解温度以上の温度下で、撹拌しながら加熱して前記樹脂を前記キャリア芯材表面で膜化させ、前記キャリア芯材表面に樹脂被覆層が形成された樹脂被覆キャリアを得る加熱乾燥工程とを含むことを特徴とする樹脂被覆キャリアの製造方法である。
【００１３】
また本発明は、前記浸漬液は、樹脂として熱硬化性樹脂を含み、
前記浸漬工程では、前記熱硬化性樹脂を含む樹脂および発泡剤が溶剤中に溶解または分散される浸漬液に、前記キャリア芯材を浸漬し、前記熱硬化性樹脂を含む前記浸漬液が前記空隙に含浸された含浸キャリア芯材を得て、
前記加熱乾燥工程は、前記含浸キャリア芯材を、前記溶剤の沸点以上、前記発泡剤の分解温度以上かつ前記熱硬化性樹脂の硬化温度未満で加熱する第１加熱工程と、
第１加熱工程で加熱した含浸キャリア芯材を、前記熱硬化性樹脂の硬化温度以上で加熱する第２加熱工程とを含むことを特徴とする。
【００１４】
また本発明は、前記熱硬化性樹脂が、熱硬化性シリコーン樹脂であることを特徴とする。
【００１５】
また本発明は、キャリア芯材と、キャリア芯材の表面に形成された樹脂被覆層とを有する樹脂被覆キャリアの製造方法であって、
熱硬化性樹脂を含む第１樹脂および発泡剤が第１溶剤中に溶解または分散される第１浸漬液に、内部に空隙を有する多孔質材料で構成されるキャリア芯材を浸漬し、熱硬化性樹脂を含む前記第１浸漬液が前記空隙に含浸された含浸キャリア芯材を得る浸漬工程と、
前記含浸キャリア芯材を、前記第１溶剤の沸点以上かつ前記発泡剤の分解温度以上の温度下で撹拌しながら加熱して、第１樹脂をキャリア芯材表面で膜化させ、キャリア芯材表面に樹脂層が形成された樹脂層形成キャリア芯材を得る第１加熱乾燥工程と、
第２樹脂が第２溶剤中に溶解される第２浸漬液に前記樹脂層形成キャリア芯材を浸漬し、前記樹脂層形成キャリア芯材表面に前記第２浸漬液が付着した浸漬液付着キャリア芯材を得る付着工程と、
前記浸漬液付着キャリア芯材を、前記第２溶剤の沸点以上の温度下で、撹拌しながら加熱して前記第２樹脂を前記浸漬液付着キャリア芯材表面で膜化させ、浸漬液付着キャリア芯材表面に樹脂被覆層が形成された樹脂被覆キャリアを得る第２加熱乾燥工程とを含み、
第１加熱乾燥工程は、前記含浸キャリア芯材を、前記第１溶剤の沸点以上、前記発泡剤の分解温度以上かつ前記熱硬化性樹脂の硬化温度未満で加熱する第１加熱工程と、第１加熱工程で加熱した含浸キャリア芯材を、前記熱硬化性樹脂の硬化温度以上で加熱する第２加熱工程とを含むことを特徴とする樹脂被覆キャリアの製造方法である。
【００１６】
また本発明は、前記第１樹脂および前記第２樹脂が、熱硬化性シリコーン樹脂であることを特徴とする。
【発明の効果】
【００１７】
本発明によれば、樹脂被覆キャリアの製造方法は、浸漬工程と、加熱乾燥工程とを含む。浸漬工程では、樹脂および発泡剤が溶剤中に溶解または分散される浸漬液に、空隙を有する多孔質材料で構成されるキャリア芯材を浸漬し、空隙に浸漬液が含浸された含浸キャリア芯材を得る。そして加熱乾燥工程では、含浸キャリア芯材を、溶剤の沸点以上かつ発泡剤の分解温度以上の温度下で、撹拌しながら加熱する。浸漬工程で浸漬液がキャリア芯材内部の空隙に含浸するけれども、加熱乾燥工程で発泡剤の分解温度以上で加熱するので、空隙内に含浸してしまった浸漬液を、発泡剤の発泡によって発生するガスの圧力でキャリア芯材表面に押し出すことができ、空隙に樹脂が充填されるのを防止することができる。
【００１８】
このように、浸漬工程でキャリア芯材内部の空隙に入り込んでしまった樹脂を樹脂被覆層の形成に用いることによって、樹脂被覆キャリアの製造に必要な樹脂量を低減することができる。また、この方法で製造された樹脂被覆キャリアは、空隙に樹脂が存在しないので見掛密度が低い。見掛密度の低い樹脂被覆キャリアは、キャリア芯材内部に樹脂が充填された樹脂被覆キャリアよりも、撹拌時に樹脂被覆キャリアにかかる衝撃が低減されるので、キャリアの長寿命化を達成することができる。また撹拌トルクの低減による低消費電力化を達成することができる。さらにトナーとの見掛密度差が小さいので、現像時において樹脂被覆キャリアとトナーとの混合性が良好になり、長期間にわたって安定してトナーを帯電させることができる。
【００１９】
さらに、加熱乾燥工程で含浸キャリア芯材を溶剤の沸点以上で加熱するので、発泡剤の発泡によって空隙内からキャリア芯材表面に押し出された浸漬液中の溶剤を蒸発させることができ、キャリア芯材表面で樹脂を膜化することができる。そのため、キャリア芯材表面に膜厚の厚い樹脂被覆層が形成された樹脂被覆キャリアが得られる。
【００２０】
また本発明によれば、浸漬液は樹脂として熱硬化性樹脂を含む。そのため、浸漬工程では、空隙に熱硬化性樹脂を含む浸漬液が含浸された含浸キャリア芯材が得られる。加熱乾燥工程は、第１加熱工程と第２加熱工程とを含み、第１加熱工程で、この含浸キャリア芯材を、溶剤の沸点以上、発泡剤の分解温度以上かつ熱硬化性樹脂の硬化温度未満で加熱する。そして、第２加熱工程で、第１加熱工程で加熱した含浸キャリア芯材を、熱硬化性樹脂の硬化温度以上で加熱する。これによって、第１加熱工程で発泡剤の発泡によってキャリア芯材表面に押し出された熱硬化性樹脂を、第２加熱工程でキャリア表面で硬化させることができ、第１加熱工程でキャリア芯材表面に押し出された樹脂が再び空隙に入り込むことを防止することができる。また、キャリア芯材表面に、熱硬化性樹脂が硬化されてなる樹脂被覆層を形成することができるので、樹脂被覆層は強固なものとなる。したがって、さらなるキャリアの長寿命化を達成することができる樹脂被覆キャリアを得ることができる。
【００２１】
また本発明によれば、熱硬化性樹脂は、熱硬化性シリコーン樹脂である。シリコーン樹脂は表面エネルギーが低いので、熱硬化性樹脂が熱硬化性シリコーン樹脂であることによって、樹脂被覆キャリアへのトナーの付着を抑制できる。そのため、トナーとの混合性を一層良好にすることができ、長期間にわたってより安定してトナーを帯電させることができる樹脂被覆キャリアを得ることができる。
【００２２】
また本発明によれば、樹脂被覆キャリアの製造方法は、浸漬工程と、第１加熱乾燥工程と、付着工程と、第２加熱乾燥工程とを含む。浸漬工程では、熱硬化性樹脂を含む第１樹脂および発泡剤が第１溶剤中に溶解または分散される第１浸漬液に、空隙を有する多孔質材料で構成されるキャリア芯材を浸漬し、熱硬化性樹脂を含む第１浸漬液が空隙に含浸された含浸キャリア芯材を得る。そして第１加熱乾燥工程では、含浸キャリア芯材を、第１溶剤の沸点以上かつ発泡剤の分解温度以上の温度下で、撹拌しながら加熱する。浸漬工程で浸漬液がキャリア芯材内部の空隙に含浸するけれども、第１加熱乾燥工程で発泡剤の分解温度以上で加熱するので、空隙内に含浸してしまった浸漬液を、発泡剤の発泡によって発生するガスの圧力でキャリア芯材表面に押し出すことができ、空隙に第１樹脂が充填されるのを防止することができる。
【００２３】
ここで、加熱乾燥工程は第１加熱工程と第２加熱工程とを含む。第１加熱工程では、この含浸キャリア芯材を、第１溶剤の沸点以上、発泡剤の分解温度以上かつ熱硬化性樹脂の硬化温度未満で加熱し、第２加熱工程では、第１加熱工程で加熱した含浸キャリア芯材を、熱硬化性樹脂の硬化温度以上で加熱する。第２加熱工程において熱硬化性樹脂の硬化温度以上でキャリア芯材を加熱することによって、第１加熱工程で発泡剤の発泡によってキャリア芯材表面に押し出された熱硬化性樹脂を、キャリア表面で硬化させることができ、第１加熱工程で含浸キャリア芯材表面に押し出された第１樹脂が再び空隙に入り込むことを防止することができる。また付着工程で、第２樹脂が第２溶剤中に溶解した第２浸漬液に樹脂層形成キャリア芯材を浸漬し、樹脂層形成キャリア芯材表面に第２浸漬液が付着した浸漬液付着キャリア芯材を得るが、樹脂層が熱硬化性樹脂を含むので、第２浸漬液に樹脂層形成キャリア芯材を浸漬した際に、樹脂層が溶解することを防止することができる。
【００２４】
第２加熱乾燥工程では、浸漬液付着キャリア芯材を、第２溶剤の沸点以上の温度下で、撹拌しながら加熱する。浸漬液付着キャリア芯材を第２溶剤の沸点以上の温度下で加熱するので、第２樹脂が浸漬液付着キャリア芯材表面で膜化し、浸漬液付着キャリア芯材表面に樹脂被覆層が形成される。このように樹脂層の表面に樹脂被覆層を形成することによって、表面が平滑な樹脂被覆層を有し、耐久性に優れる樹脂被覆キャリアを得ることができる。
【００２５】
また、このようにキャリア芯材内部の空隙に入り込んでしまった第１樹脂を樹脂層の形成に用いることによって、樹脂被覆キャリアの製造に必要な樹脂量を低減することができる。また、この樹脂被覆キャリアは、空隙に樹脂が存在しないので見掛密度が低い。見掛密度の低い樹脂被覆キャリアは、キャリア芯材内部に樹脂が充填された樹脂被覆キャリアよりも、撹拌時に樹脂被覆キャリアにかかる衝撃が低減されるので、キャリアの長寿命化を達成することができる。また撹拌トルクの低減による低消費電力化を達成することができる。さらにトナーとの見掛密度差が小さいので、現像時において樹脂被覆キャリアとトナーとの混合性が良好になり、長期間にわたって安定してトナーを帯電させることができる。
【００２６】
また本発明によれば、第１樹脂および第２樹脂は、熱硬化性シリコーン樹脂である。シリコーン樹脂は表面エネルギーが低いので、樹脂被覆層が熱硬化性シリコーン樹脂で形成されることによって、トナーの付着を抑制できる樹脂被覆キャリアとすることができる。また、樹脂層も樹脂被覆層と同様に熱硬化シリコーン樹脂で形成されることによって、樹脂層は、樹脂被覆層との接着性、および連続性を確保することができるので、トナーに対する帯電性が良好で、トナーの付着を抑制できる樹脂被覆キャリアとすることができる。したがって、トナーとの混合性を一層良好にすることができ、長期間にわたってより安定してトナーを帯電させることができる。
【図面の簡単な説明】
【００２７】
【図１】本発明の第１の実施形態である樹脂被覆キャリアの製造方法を示す工程図である。
【図２】キャリア芯材作製工程Ｓ１で得られるキャリア芯材５１の構成を示す断面図である。
【図３】被覆工程Ｓ２で得られる樹脂被覆キャリア５０の構成を示す断面図である。
【図４】本発明の第２の実施形態である樹脂被覆キャリアの製造方法を示す工程図である。
【図５】被覆工程Ｓ１２で得られる樹脂被覆キャリア５４の構成を示す断面図である。
【発明を実施するための形態】
【００２８】
１、樹脂被覆キャリアの製造方法
＜第１の実施形態＞
図１は、本発明の第１の実施形態である樹脂被覆キャリアの製造方法を示す工程図である。本実施形態の樹脂被覆キャリアの製造方法は、キャリア芯材作製工程Ｓ１と、被覆工程Ｓ２とを含む。
【００２９】
（１）キャリア芯材作製工程
ステップＳ１のキャリア芯材作製工程では、図２に示すようなキャリア芯材を作製する。図２は、キャリア芯材作製工程Ｓ１で得られるキャリア芯材５１の構成を示す断面図である。図２に示すように、キャリア芯材５１は、内部に空隙５１ａが形成されて、表面細孔５１ｂを有する多孔質材料で構成されている。キャリア芯材作製工程Ｓ１は、秤量工程と、混合工程と、粉砕工程と、造粒工程と、仮焼工程と、焼成工程と、解砕工程と、分級工程とを含む。
【００３０】
［秤量工程、混合工程］
本工程では、キャリア芯材５１の複数の原材料を秤量し、混合して金属原料混合物を得る。２種類以上の磁性酸化物を用いる場合には、２種類以上の磁性酸化物の配合比を、磁性酸化物の目的とする組成と一致させて秤量する。
【００３１】
キャリア芯材５１の原材料としては、この分野で常用されるものを使用でき、たとえば、鉄、銅、ニッケルおよびコバルトなどの磁性金属、ならびにフェライトおよびマグネタイトなどの磁性酸化物などを使用できる。
【００３２】
磁性酸化物であるフェライトは、一般にＭＯ・Ｆｅ２Ｏ３なる組成をもつ一群の鉄酸化物である。Ｍとしては、たとえば、Ｆｅ２＋，Ｍｎ２＋，Ｍｇ２＋，Ｃｏ２＋，Ｎｉ２＋，Ｃｕ２＋，Ｚｎ２＋などの２価の金属イオンが挙げられる。フェライトは、これらの２価の金属イオンを含む金属酸化物と酸化鉄との粉末を混合し、圧縮成形後、焼成することによって得られるが、前記金属酸化物は、１種類のみでもよく、２種類以上でもよい。金属酸化物が混合組成であることによって、キャリア芯材５１における磁気的特性の制御可能範囲が広くなる。
【００３３】
Ｍの原材料としては、Ｆｅ２＋を含む金属酸化物であればＦｅ２Ｏ３が好適である。Ｍｎ２＋を含む金属酸化物であればＭｎＣＯ３が好適であるが、Ｍｎ３Ｏ４などでもよい。Ｍｇ２＋を含む金属酸化物であればＭｇＣＯ３およびＭｇ（ＯＨ）２などが好適である。
【００３４】
フェライトには、軟磁性を示すソフトフェライトと、硬磁性を示すハードフェライトとがあるが、本実施形態において磁性酸化物は、ソフトフェライトであることが好ましい。ハードフェライトは磁石であるため残留磁化が大きく、磁性酸化物がハードフェライトであると、樹脂被覆キャリア粒子同士が互いに付着して、現像剤としての流動性が低下したり、樹脂被覆キャリア５０がマグネットローラから離れにくくなるおそれがあるが、磁性酸化物がソフトフェライトであることによって、１０ｅｍｕ／ｇ以下まで残留磁化を小さくでき、現像剤としての流動性が良好で、マグネットローラなどから離れやすい樹脂被覆キャリア５０とすることができる。
【００３５】
次に、金属原料混合物中に樹脂粒子を添加する。ここで添加する樹脂粒子としては、ポリエチレンおよびアクリルなどの炭素系の樹脂粒子が挙げられる。炭素系樹脂粒子は、後述する仮焼工程にて燃焼し、燃焼時に発生するガスによって、仮焼粉中に中空構造を形成させる。
【００３６】
樹脂粒子としては、体積平均粒子径が２〜８μｍであるものを使用できる。また、樹脂粒子の添加量は、キャリア芯材５１の原材料（金属原料混合物）の全量に対して０．１〜２０ｗｔ％が好ましい。
【００３７】
［粉砕工程］
本工程では、金属原料混合物および樹脂粒子を、振動ミルなどの粉砕機中に導入し、金属原料混合物および樹脂粒子の体積平均粒子径が０．５〜２．０μｍ、好ましくは１μｍとなるまで粉砕する。次いで、この粉砕物に水と、０．５〜２ｗｔ％のバインダと、０．５〜２ｗｔ％の分散剤とを加えることで、固形分濃度が５０〜９０ｗｔ％のスラリーとし、該スラリーをボールミルなどで湿式粉砕する。ここで、バインダとしては、ポリビニルアルコールなどが好ましく、分散剤としては、ポリカルボン酸アンモニウムなどが好ましい。
【００３８】
［造粒工程］
本工程では、湿式粉砕されたスラリーを噴霧乾燥機に導入し、１００〜３００℃の熱風中に噴霧して乾燥させ、体積平均粒子径１０〜２００μｍの造粒粉を得る。得られた造粒粉は、本製造方法で製造される樹脂被覆キャリア５０の体積平均粒子径を考慮して、それを外れる粗粒および微粉を、振動ふるいで除外して粒度調整する。具体的には、樹脂被覆キャリア５０の体積平均粒子径は２５〜５０μｍが好ましいことから、当該造粒粉の体積平均粒子径を１５〜１００μｍに調整しておくことが好ましい。
【００３９】
［仮焼工程］
本工程では、前記造粒粉を、８００℃〜１０００℃に加熱した炉に投入し、大気下で仮焼して仮焼品とする。このとき、樹脂粒子が燃焼し発生するガスにより造粒粉中に中空構造が形成される。
【００４０】
［焼成工程］
本工程では、中空構造が形成された仮焼品を、１１００〜１２５０℃に加熱した炉に投入して焼成し、フェライト化して焼成物とする。焼成時の温度が高いと鉄の酸化が進行し、磁力が低下することから、キャリア芯材５１の残留磁化はたとえば焼成温度で調整することができる。該焼成時の雰囲気は、キャリア芯材原材料のうち、磁性酸化物などの金属原料の種類によって適宜選択される。たとえば、金属原料がＦｅおよびＭｎ（モル比１００：０〜５０：５０）である場合は窒素雰囲気とする。金属原料がＦｅ，ＭｎおよびＭｇの場合は窒素雰囲気や酸素分圧調製雰囲気が好ましく、金属原料がＦｅ，ＭｎおよびＭｇの場合であってＭｇのモル比が３０％を超える場合は大気雰囲気でもよい。
【００４１】
［解砕工程、分級工程］
本工程では、焼成工程で得られた焼成物をハンマーミルなどによる解粒で粗粉砕し、次に気流分級機で１次分級する。さらに振動ふるいまたは超音波ふるいにて粒度をそろえた後、磁場選鉱機にかけて非磁性成分を除去することによって、内部に空隙５１ａを有したキャリア芯材５１を得る。
【００４２】
このようにして得られたキャリア芯材５１は、見掛密度が１．６ｇ／ｃｍ３以上２．０ｇ／ｃｍ３以下であり、表面細孔５１ｂの面積平均径が０．１μｍ以上１．０μｍ以下であることが好ましい。表面細孔５１ｂの面積平均径が１．０μｍを越えると、キャリア芯材５１内部の空隙５１ａが多すぎるので、得られる樹脂被覆キャリア５０の耐久性およびトナー帯電性が低下する。また、後述する被覆工程で、凹んだ樹脂被覆層がキャリア芯材５１表面に形成されるので、トナー帯電性が低下したり、トナー成分が付着するおそれがある。表面細孔５１ｂの面積平均径が０．１μｍ未満であると、キャリア芯材５１内部の空隙５１ａが少なすぎるので、充分に見掛密度の低い樹脂被覆キャリア５０を得ることができない。表面細孔５１ｂの面積平均径が０．１μｍ以上１．０μｍ以下であることによって、耐久性およびトナー帯電性が良好な、充分に見掛密度の低い樹脂被覆キャリア５０を得ることができる。ここで、表面細孔５１ｂの面積平均径とは、キャリア芯材５１の表面に形成される表面細孔５１ｂを小径側から積算した累積面積分布において、全表面細孔に対する累積面積の面積百分率が５０％になる円相当径である。
【００４３】
（２）被覆工程
ステップＳ２の被覆工程では、図３に示すような樹脂被覆キャリア５０を作製する。図３は、被覆工程Ｓ２で得られる樹脂被覆キャリア５０の構成を示す断面図である。樹脂被覆キャリア５０は、像担持体である感光体上に形成された静電潜像を現像して可視像化する電子写真方式の現像剤に用いられるものであり、トナーを所望の帯電量に安定して帯電させる機能、およびトナーを感光体に搬送する機能という２つの基本機能を有する。被覆工程Ｓ２は、キャリア芯材作製工程Ｓ１で得られたキャリア芯材５１の表面に樹脂被覆層５２を形成する工程であり、浸漬工程Ｓ２−１と、加熱乾燥工程Ｓ２−２とを含む。
【００４４】
［浸漬工程］
ステップＳ２−１の浸漬工程では、樹脂を含む樹脂被覆層組成物と、前記樹脂を溶かすトルエンなどの溶剤と、発泡剤とを含む浸漬液に、内部に空隙５１ａを有する多孔質磁性材料からなるキャリア芯材５１を浸漬させて、含浸キャリア芯材を得る。含浸キャリア芯材は、キャリア芯材５１表面に浸漬液が付着するとともに、表面細孔５１ｂを介して空隙５１ａ内に浸漬液が入り込んだものである。空隙５１ａに入り込んだ浸漬液は、後述する加熱乾燥工程Ｓ２−２で、発泡剤の発泡によってキャリア芯材５１表面に押し出される。浸漬液の添加量は、１００重量部のキャリア芯材５１に対して５重量部以上３０重量部以下が好ましい。またキャリア芯材５１を塗布液に浸漬させる時間は、３０秒間以上２０分間以下が好ましい。
【００４５】
樹脂被覆層組成物を構成する樹脂としては、シリコーン樹脂やアクリル樹脂などの公知の樹脂を使用できるが、熱硬化性樹脂であることが好ましく、熱硬化シリコーン樹脂であることがより好ましい。シリコーン樹脂は表面エネルギーが低いので、樹脂被覆層組成物を構成する樹脂が熱硬化性シリコーン樹脂であることによって、樹脂被覆キャリア５０へのトナーの付着を抑制できる。そのため、トナーとの混合性を一層良好にすることができ、長期間にわたってより安定してトナーを帯電させることができる樹脂被覆キャリア５０を得ることができる。本実施形態では、樹脂被覆層組成物を構成する樹脂として熱硬化性樹脂である熱硬化シリコーン樹脂を用いており、熱硬化性樹脂を用いる場合には、加熱乾燥工程Ｓ２−２は、図１のように第１加熱工程Ｓ２−２−（ａ）と、第２加熱工程Ｓ２−２−（ｂ）とを含む。樹脂の添加量は、１００重量部のキャリア芯材５１に対して１重量部以上３０重量部以下が好ましい。
【００４６】
樹脂被覆層組成物としては、樹脂とともに導電性粒子やカップリング剤を用いることが好ましい。これによって、樹脂被覆キャリア５０は、トナーへの電荷付与性が向上されたものとなる。
【００４７】
導電性粒子としては、たとえば、導電性カーボンブラック、導電性酸化チタンおよび酸化錫などの酸化物が用いられる。少ない添加量で導電性を発現させるには、カーボンブラックが好適であるが、カラートナーに対しては樹脂被覆キャリア５０の樹脂被覆層５２からのカーボン脱離が懸念される場合がある。このような場合には、アンチモンをドープした導電性酸化チタンなどが好適である。導電性粒子の添加量は、樹脂１００重量部に対して１重量部以上２０重量部以下が好ましい。
【００４８】
カップリング剤としては、シランカップリング剤およびチタンカップリング剤をあげることができる。カップリング剤の添加量は、樹脂１００重量部に対して１重量部以上２０重量部以下が好ましい。
【００４９】
発泡剤は、後述する加熱乾燥工程Ｓ２−２で所定の温度（分解温度）以上で加熱することで分解され、発泡してガスを発生する。このガスの圧力によって、キャリア芯材５１の空隙５１ａに入り込んだ浸漬液が表面細孔５１ｂを介してキャリア芯材５１表面に押し出される。
【００５０】
発泡剤としては公知の発泡剤が使用でき、たとえば、炭酸水素ナトリウム（ＮａＨＣＯ３、分解温度：１４０〜１７０℃、発生ガス量：１２０ｍｌ／ｇ）、ジニトロソペンタメチレンテトラミン（ＤＰＴ、分解温度：２０５℃、発生ガス量：２６０ｍｌ／ｇ）、アゾジカルボンアミド（ＡＤＣＡ、分解温度：２００〜２１０℃、発生ガス量：２７０ｍｌ／ｇ）、p,p'-オキシビスベンゼンスルホニルヒドラジド（ＯＢＳＨ、分解温度：１５５〜１６０℃、発生ガス量：１１５〜１２５ｍｌ／ｇ）、ヒドラゾジカルボンアミド（ＨＤＣＡ、分解温度：２４５℃、発生ガス量：９０ｍｌ／ｇ）などが挙げられる。
【００５１】
このように、発泡剤は種類によって発生ガス量が異なるので、発泡剤の添加量は発生ガス量によって適宜調整する必要がある。また、表面細孔５１ｂの面積平均径の大きいキャリア芯材５１ほど、空隙５１ａに多くの浸漬液が含浸しており、空隙５１ａに入り込んだ浸漬液をキャリア芯材５１表面に押し出すために高いガス圧力が必要となるので、発泡剤の添加量はキャリア芯材５１の表面細孔５１ｂの面積平均径によっても適宜調整する必要がある。
【００５２】
また、キャリア芯材５１内部の空隙の割合の大きいキャリア芯材５１ほど、空隙５１ａに多くの浸漬液が含浸しており、空隙５１ａに入り込んだ浸漬液をキャリア芯材５１表面に押し出すために高いガス圧力が必要となるので、発泡剤の添加量はキャリア芯材５１内部の空隙の割合によっても適宜調整してよい。
【００５３】
たとえば、表面細孔５１ｂの面積平均径が１．０μｍのキャリア芯材５１と発生ガス量２００ｍｌ／ｇの発泡剤とを用いる場合は、発泡剤の添加量は１００重量部のキャリア芯材５１に対して０．１重量部以上５重量部以下が好ましく、表面細孔５１ｂの面積平均径が０．６μｍのキャリア芯材５１と発生ガス量１００ｍｌ／ｇの発泡剤とを用いる場合は、発泡剤の添加量は１００重量部のキャリア芯材５１に対して０．５重量部以上５重量部以下が好ましい。
【００５４】
また、発泡剤の体積平均粒子径は、１μｍ以下が好ましく、０．３μｍ以下がより好ましい。これによって、キャリア芯材５１内部の空隙５１ａに発泡剤を入り込み易くすることができる。
【００５５】
本工程では、浸漬液をキャリア芯材５１内部の空隙５１ａにすばやく含浸させるために、まずキャリア芯材５１内部の空気を取り除き、その後、浸漬液とキャリア芯材５１との混合を真空中で行うことが好ましい。具体的には、キャリア芯材５１を入れた容器を減圧し、その状態で浸漬液を投入することによって、空隙５１ａに含まれる気泡の少ない含浸キャリア芯材を得ることができる。これによって、得られる樹脂被覆キャリア５０の表面細孔５１ｂの面積平均径を、浸漬液に添加する発泡剤の添加量によって安定して制御できるので、得られる樹脂被覆キャリア５０の見掛密度のバラツキが少なくなり、品質が安定する。キャリア芯材５１を入れた容器内の圧力は、１０ｍｍＨｇ以上２０ｍｍＨｇ以下に調整することが好ましい。またこのように減圧した場合、キャリア芯材５１の浸漬液への浸漬時間は、３０秒間以上１０分間以下が好ましい。
【００５６】
ステップＳ２−２の加熱乾燥工程では、浸漬工程Ｓ２−１で得られた含浸キャリア芯材を撹拌しながら加熱することによって、キャリア芯材５１表面に樹脂被覆層５２を形成し、樹脂被覆キャリア５０を得る。熱硬化性シリコーン樹脂を用いる本実施形態では、加熱乾燥工程Ｓ２−２は、第１加熱工程Ｓ２−２−（ａ）と、第２加熱工程Ｓ２−２−（ｂ）とを含む。
【００５７】
[第１加熱工程]
ステップＳ２−２−（ａ）の第１加熱工程では、含浸キャリア芯材を、溶剤の沸点以上、発泡剤の分解温度以上かつ熱硬化性樹脂の硬化温度未満で加熱する。浸漬工程Ｓ２−１で浸漬液がキャリア芯材５１内部の空隙５１ａに含浸するけれども、本工程で含浸キャリア芯材を発泡剤の分解温度以上で加熱するので、空隙５１ａ内に含浸してしまった浸漬液を、発泡剤の発泡によって発生するガスの圧力でキャリア芯材５１表面に押し出すことができ、空隙５１ａに樹脂が充填されるのを防止することができる。
【００５８】
このようにキャリア芯材５１内部の空隙５１ａに入り込んでしまった樹脂を樹脂被覆層５２の形成に用いることによって、樹脂被覆キャリア５０の製造に必要な樹脂量を低減することができる。また、この方法で製造される樹脂被覆キャリア５０は、空隙５１ａに樹脂が存在しないので見掛密度が低い。見掛密度の低い樹脂被覆キャリア５０は、キャリア芯材内部に樹脂が充填された樹脂被覆キャリアよりも、撹拌時に樹脂被覆キャリアにかかる衝撃が低減されるので、キャリアの長寿命化を達成することができる。また撹拌トルクの低減による低消費電力化を達成することができる。さらにトナーとの見掛密度差が小さいので、現像時において樹脂被覆キャリア５０とトナーとの混合性が良好になり、長期間にわたって安定してトナーを帯電させることができる。
【００５９】
さらに、本工程で含浸キャリア芯材を溶剤の沸点以上で加熱するので、発泡剤の発泡によって空隙５１ａ内からキャリア芯材５１表面に押し出された浸漬液中の溶剤を蒸発させることができ、キャリア芯材５１表面で樹脂を膜化することができる。そのため、キャリア芯材５１表面に膜厚の厚い樹脂被覆層５２が形成された樹脂被覆キャリア５０が得られる。
【００６０】
このように、浸漬液を空隙５１ａから押し出し、キャリア芯材５１表面で樹脂を膜化するためには、発泡剤の分解温度と、熱硬化性樹脂の硬化温度と、溶剤の沸点とを考慮して浸漬液の構成成分を選択することが重要となる。たとえば発泡剤の分解温度は、溶剤の沸点よりも大きいことが好ましく、発泡剤の分解温度と溶剤の沸点との差が１０℃以上１００℃以下であることが好ましい。発泡剤の分解温度と溶剤の沸点との差が１０℃未満であると、溶剤が留去されて浸漬液の粘度がある程度高まる前に空隙５１ａ内の発泡剤が発泡するので、含浸キャリア芯材表面に押し出された浸漬液が固化することなく、再び空隙５１ａに入り込むおそれがある。また、発泡剤の分解温度と溶剤の沸点との差が１００℃を超えると、空隙５１ａ内の発泡剤が発泡した時点で、含浸キャリア芯材表面の浸漬液の粘度が不所望に高く、空隙５１ａ内の発泡剤が発泡しても、空隙５１ａ内の浸漬液が含浸キャリア芯材表面に押し出されにくくなり、空隙５１ａ内に樹脂などの樹脂被覆層組成物が残留するおそれがある。
【００６１】
また、熱硬化性樹脂の硬化温度は、発泡剤の分解温度および溶剤の沸点よりも高く、熱硬化性樹脂の硬化温度と、発泡剤の分解温度または溶剤の沸点との差が５℃以上であることが好ましい。この差が５℃未満であると、第１加熱工程で熱硬化性樹脂の硬化が起こり、含浸キャリア芯材表面に押し出される前に空隙５１ａ内で熱硬化性樹脂が硬化し、発泡剤が発泡しても浸漬液が含浸キャリア芯材表面に押し出されないおそれがある。
【００６２】
さらに、浸漬液において樹脂と溶剤との割合は、１：９〜２：３が好ましい。浸漬液における樹脂の量が多すぎると、浸漬液の粘度が高くなりすぎ、空隙５１ａ内の発泡剤が発泡しても、空隙５１ａ内の浸漬液が含浸キャリア芯材表面に押し出されにくくなり、空隙５１ａ内に樹脂などの樹脂被覆層組成物が残留するおそれがある。浸漬液における樹脂の量が少なすぎると、浸漬液の粘度が高くなるのが遅くなるので、空隙５１ａ内の発泡剤が発泡して空隙５１ａ内の浸漬液が含浸キャリア芯材表面に押し出されても、含浸キャリア芯材表面に押し出された浸漬液が固化することなく、再び空隙５１ａに入り込むおそれがある。
【００６３】
第１加熱工程Ｓ２−２−（ａ）の時間は、１０分間以上１２０分間以下が好ましい。第１加熱工程の時間が１０分間未満であると、発泡しない発泡剤が残り、空隙５１ａ内に浸漬液が残留する。第１加熱工程の時間が１２０分間を超えると、エネルギーが多く必要で、かつ時間がかかるために効率が悪い。
【００６４】
なお、含浸キャリア芯材表面の発泡剤は、含浸キャリア芯材内部の発泡剤よりも早く発泡する。そのため、含浸キャリア芯材表面の発泡剤が発泡して含浸キャリア芯材表面に凹凸が形成されても、含浸キャリア芯材表面の発泡剤よりも後で発泡する空隙５１ａの発泡剤の発泡によって含浸キャリア芯材表面に押し出された樹脂によって凹凸が低減される。
【００６５】
［第２加熱工程］
ステップＳ２−２−（ｂ）の第２加熱工程では、第１加熱工程Ｓ２−２−（ａ）で加熱した含浸キャリア芯材を、熱硬化性樹脂の硬化温度以上で加熱する。これによって、キャリア芯材５１表面に膜厚の厚い樹脂被覆層５２が形成された樹脂被覆キャリア５０を得ることができる。第１加熱工程Ｓ２−２−（ａ）で含浸キャリア芯材表面に押し出された熱硬化性樹脂を本工程で硬化させることによって、第１加熱工程Ｓ２−２−（ａ）で含浸キャリア芯材表面に押し出された樹脂が再び空隙５１ａに入り込むことを防止することができる。また、硬化された樹脂を含むことで、強固な樹脂被覆層５２を形成することができる。したがって、さらなるキャリアの長寿命化を達成することができる樹脂被覆キャリア５０を得ることができる。このようにキャリア芯材５１内部の空隙５１ａに入り込んだ樹脂を樹脂被覆層５２の形成に用いることによって、樹脂被覆キャリア５０の製造に必要な樹脂量を低減することができる。
【００６６】
なお、樹脂被覆層組成物が熱硬化性樹脂を含まない場合は、含浸キャリア芯材を、溶剤の沸点以上、かつ発泡剤の分解温度以上で加熱することによって、キャリア芯材５１表面に樹脂被覆層５２を形成でき、樹脂被覆キャリア５０を得ることができる。この場合、含浸キャリア芯材の加熱温度の上限は、溶剤の沸点または発泡剤の分解温度よりも５０℃高い温度である。上記加熱温度の上限を越える温度で含浸キャリア芯材を加熱すると、浸漬液の粘度が不所望に早い時点で高くなるので、空隙５１ａ内の発泡剤が発泡しても、空隙５１ａ内の浸漬液が含浸キャリア芯材表面に押し出されにくくなる。
【００６７】
また、樹脂被覆層組成物が熱硬化性樹脂を含まない場合は、樹脂被覆キャリア５０を熱風球形化装置などで球形化処理してもよい。それによって、含浸キャリア芯材表面の発泡剤が発泡することで形成される凹凸を、さらに低減させることができる。
【００６８】
＜第２の実施形態＞
図４は、本発明の第２の実施形態である樹脂被覆キャリアの製造方法を示す工程図である。本実施形態の樹脂被覆キャリアの製造方法は、キャリア芯材作製工程Ｓ１１と、被覆工程Ｓ１２とを含む。
【００６９】
（１）キャリア芯材作製工程
ステップＳ１１のキャリア芯材作製工程は、前述のキャリア芯材作製工程Ｓ１と同様である。
【００７０】
（２）被覆工程
ステップＳ１２の被覆工程では、図５に示すような樹脂被覆キャリア５４を作製する。図５は、被覆工程Ｓ１２で得られる樹脂被覆キャリア５４の構成を示す断面図である。樹脂被覆キャリア５４は、キャリア芯材５１表面に、第１樹脂層５５および第２樹脂層５６からなる樹脂被覆層５７が形成される。被覆工程Ｓ１２は、キャリア芯材作製工程Ｓ１１で得られたキャリア芯材５１の表面に樹脂被覆層５７を形成する工程であり、浸漬工程Ｓ１２−１と、第１加熱乾燥工程Ｓ１２−２と、付着工程Ｓ１２−３と、第２加熱乾燥工程Ｓ１２−４とを含む。
【００７１】
［浸漬工程］
ステップＳ１２−１の浸漬工程では、熱硬化性樹脂を含む樹脂および発泡剤が溶剤中に溶解または分散される第１浸漬液に、キャリア芯材５１を浸漬し、空隙５１ａに第１浸漬液が含浸された含浸キャリア芯材を得る。第１浸漬液の原料およびキャリア芯材５１の浸漬条件などは、前述の浸漬工程Ｓ２−1での浸漬液の原料およびキャリア芯材５１の浸漬条件などと同様であるが、本実施形態では、樹脂被覆層組成物である樹脂は熱硬化性樹脂を含む樹脂を用いる。
【００７２】
［第１加熱乾燥工程］
ステップＳ１２−２の第１加熱乾燥工程では、樹脂層形成キャリア芯材を得る。本工程での含浸キャリア芯材の加熱条件などは、前記加熱乾燥工程Ｓ２−２での含浸キャリア芯材の加熱条件などと同様である。
【００７３】
［付着工程］
ステップＳ１２−３の付着工程では、樹脂が溶剤中に溶解される第２浸漬液に樹脂層形成キャリア芯材を浸漬する。これによって、樹脂層形成キャリア芯材表面に第２浸漬液が付着した浸漬液付着キャリア芯材が得られる。第２浸漬液は、発泡剤を含まないこと以外は第１浸漬液と同様である。
【００７４】
なお、第１浸漬液に溶解させる熱硬化性樹脂を熱硬化性シリコーン樹脂とした場合は、第２浸漬液にも熱硬化性シリコーン樹脂を含む樹脂を溶解させることが好ましい。シリコーン樹脂は表面エネルギーが低いので、樹脂被覆層５７が熱硬化性シリコーン樹脂を含む樹脂で形成されることによって、トナーの付着を抑制できる樹脂被覆キャリア５４とすることができる。また、樹脂層も樹脂被覆層５７と同様に熱硬化シリコーン樹脂を含む樹脂で形成されることによって、樹脂層は、樹脂被覆層５７との接着性、および連続性を確保することができるので、トナーに対する帯電性が良好で、トナーの付着を抑制できる樹脂被覆キャリア５４とすることができる。したがって、トナーとの混合性を一層良好にすることができ、長期間にわたってより安定してトナーを帯電させることができる。
【００７５】
前述のように、本実施形態では、樹脂被覆層組成物である樹脂として熱硬化性樹脂を含む樹脂を用いるが、これは、樹脂層形成キャリア芯材を第２浸漬液に浸漬させた際に、樹脂層形成キャリア芯材表面の第１樹脂層が、第２浸漬液に溶解しないようにするためである。第２浸漬液に樹脂層形成キャリア芯材を浸漬する時間は、３０秒間以上３０分間以下が好ましい。
【００７６】
［第２加熱乾燥工程］
ステップＳ１２−４の第２加熱乾燥工程では、浸漬液付着キャリア芯材を、溶剤の沸点以上の温度下で撹拌しながら加熱して、樹脂を浸漬液付着キャリア芯材表面で膜化させて浸漬液付着キャリア芯材表面に第２樹脂層５６を形成させ、キャリア芯材５１表面に樹脂被覆層５７が形成された樹脂被覆キャリア５４を得る。
【００７７】
第１加熱乾燥工程Ｓ１２−２で得られた樹脂層形成キャリア芯材の表面は、発泡剤の発泡によって凹凸が形成されている場合があるが、付着工程Ｓ１２−３および第２加熱乾燥工程Ｓ１２−４を行い、第１樹脂層５５表面を第２樹脂層５６で被覆することによって、表面の平滑な樹脂被覆層５７を有し、耐久性に優れる樹脂被覆キャリア５４を得ることができる。また、このように第１樹脂層５５表面の凹凸を第２樹脂層５６で被覆するので、第１の実施形態の浸漬液よりも第１浸漬液に添加する発泡剤の量を多くし、または発生ガス量の多い発泡剤を用い、空隙５１ａから確実に浸漬液を押し出すようにすることができる。
【００７８】
上記の方法で製造された樹脂被覆キャリア５４は、第１加熱乾燥工程Ｓ１２−２において、浸漬工程Ｓ１２−１で浸漬液がキャリア芯材５１内部の空隙５１ａに含浸してしまった浸漬液を、発泡剤の発泡によって発生するガスの圧力でキャリア芯材５１表面に押し出すことができ、空隙５１ａに樹脂が充填されるのを防止することができるので、前述の樹脂被覆キャリア５０と同様に見掛密度が低くなる。
【００７９】
このようにして得られる樹脂被覆キャリア５０，５４は、その体積平均粒子径が２５〜５０μｍであることが好ましい。体積平均粒子径が２５μｍ以上である樹脂被覆キャリア５０，５４は、静電潜像が形成される像担持体にキャリア自身が付着する現象であるキャリア付着が少なく、画像品質が低下するのを防止することができる。また、体積平均粒子径が５０μｍ以下である樹脂被覆キャリア５０，５４は、トナー保持能力が高く、トナーによる形成画像の粒状性の悪化を抑制することができる。したがって、体積平均粒子径が２５〜５０μｍの樹脂被覆キャリア５０，５４は、高精細な高画質画像を形成することができる。
【００８０】
２、２成分現像剤
２成分現像剤は、前述した樹脂被覆キャリア５０または樹脂被覆キャリア５４と、結着樹脂および着色剤を含むトナーとで構成される。樹脂被覆キャリア５０および樹脂被覆キャリア５４は、トナーとの見掛密度差が小さいので、現像時においてトナーとの混合性が良好になり、長期間にわたって安定してトナーを帯電させることができる。そのため、長期間にわたって高画質な画像を安定して形成することができる。以下、樹脂被覆キャリア５０を用いる場合について記載する。
【００８１】
（１）トナー
トナーは、トナー母粒子を含み、トナー母粒子は結着樹脂および着色剤を必須成分とし、それ以外に、電荷制御剤、離型剤などを含む。また、トナーは、粒子径の異なる２種類以上の外添剤を含む。
【００８２】
（結着樹脂）
結着樹脂としては、特に限定されるものではなく、黒トナー用またはカラートナー用の公知の結着樹脂を使用することができる。たとえば、ポリエステル系樹脂、ポリスチレン、スチレン−アクリル酸エステル共重合樹脂などのスチレン系樹脂、ポリメチルメタクリレートなどのアクリル系樹脂、ポリエチレンなどのポリオレフィン系樹脂、ポリウレタン、エポキシ樹脂などが挙げられる。また、原料モノマー混合物に離型剤を混合し、重合反応を行って得られる樹脂を用いてもよい。結着樹脂は１種を単独で使用してもよいし、２種以上を併用してもよい。
【００８３】
（着色剤）
着色剤としては、所望の色に応じて種々の着色剤を用いることができ、たとえば、イエロートナー用着色剤、マゼンタトナー用着色剤、シアントナー用着色剤、ブラックトナー用着色剤などが挙げられる。着色剤は１種を単独で使用してもよいし、２種以上を併用してもよい。また、同色系のものを２種以上用いることができ、異色系のものをそれぞれ１種または２種以上用いることもできる。
【００８４】
着色剤はマスターバッチの形態で使用されてもよい。着色剤のマスターバッチは、一般的なマスターバッチと同様にして製造できる。たとえば、合成樹脂の溶融物と着色剤とを混練して着色剤を合成樹脂中に均一に分散させた後、得られる溶融混練物を造粒することによって製造できる。合成樹脂には、トナーの結着樹脂と同種のものか、またはトナーの結着樹脂に対して良好な相溶性を有するものが使用される。このとき、合成樹脂と着色剤との使用割合は、特に制限されないが、好ましくは合成樹脂１００重量部に対して、３０〜１００重量部である。また、マスターバッチは、粒径２〜３ｍｍ程度に造粒される。
【００８５】
着色剤の使用量は、特に制限されないが、好ましくは結着樹脂１００重量部に対して５〜２０重量部である。これはマスターバッチ量ではなく、マスターバッチに含まれる着色剤そのものの量である。着色剤をこの範囲で用いることによって、トナーの各種物性を損なうことなく、高い画像濃度を有し、画質品位の非常に良好な画像を形成することができる。
【００８６】
（電荷制御剤）
電荷制御剤は、トナーの摩擦帯電性を制御することを目的として添加される。電荷制御剤としては、この分野で常用される正電荷制御用または負電荷制御用の電荷制御剤を使用できる。正電荷制御用の電荷制御剤としては、たとえば、ニグロシン染料、塩基性染料、四級アンモニウム塩、四級ホスホニウム塩、アミノピリン、ピリミジン化合物、多核ポリアミノ化合物、アミノシラン、ニグロシン染料およびその誘導体、トリフェニルメタン誘導体、グアニジン塩、アミジン塩などが挙げられる。
【００８７】
負電荷制御用の電荷制御剤としては、たとえば、オイルブラック、スピロンブラックなどの油溶性染料、含金属アゾ化合物、アゾ錯体染料、ナフテン酸金属塩、サリチル酸およびその誘導体の金属錯体および金属塩（金属はクロム、亜鉛、ジルコニウムなど）、ホウ素化合物、脂肪酸石鹸、長鎖アルキルカルボン酸塩、樹脂酸石鹸などが挙げられる。この中でもホウ素化合物は重金属を含まないものとして特に好ましい。
【００８８】
正電荷制御用電荷制御剤と負電荷制御用電荷制御剤とは、それぞれの用途に応じて使い分ければよい。電荷制御剤は、１種を単独で使用してもよいし、必要に応じて２種以上を併用してもよい。電荷制御剤の使用量は、特に制限されず広い範囲から適宜選択できるが、好ましくは、結着樹脂１００重量部に対して０．５〜３重量部である。
【００８９】
（離型剤）
離型剤としては、この分野で常用されるものが使用でき、たとえば、パラフィンワックスおよびその誘導体、マイクロクリスタリンワックスおよびその誘導体などの石油系ワックス、フィッシャートロプシュワックスおよびその誘導体、ポリオレフィンワックスおよびその誘導体、低分子量ポリプロピリンワックスおよびその誘導体、ポリオレフィン系重合体ワックス（低分子量ポリエチレンワックスなど）およびその誘導体などの炭化水素系合成ワックス、カルナバワックスおよびその誘導体、ライスワックスおよびその誘導体、キャンデリラワックスおよびその誘導体、木蝋などの植物系ワックス、蜜蝋、鯨蝋などの動物系ワックス、脂肪酸アミド、フェノール脂肪酸エステルなどの油脂系合成ワックス、長鎖カルボン酸およびその誘導体、長鎖アルコールおよびその誘導体、シリコーン系重合体、高級脂肪酸などが挙げられる。なお、誘導体には、酸化物、ビニル系モノマーとワックスとのブロック共重合物、ビニル系モノマーとワックスとのグラフト変性物などが含まれる。離型剤の使用量は特に制限されず広い範囲から適宜選択できるが、好ましくは、結着樹脂１００重量部に対して０．２〜２０重量部である。
【００９０】
（外添剤）
トナーの外添剤としては、この分野で常用されるものを使用でき、たとえば、酸化ケイ素、酸化チタン、炭化ケイ素、酸化アルミニウム、チタン酸バリウムなどが挙げられる。本実施形態では、粒子径の異なる２種類以上の外添剤を併用し、少なくとも１種類の１次粒子径の体積平均粒子径が０．１〜０．２μｍである。外添剤として、少なくとも１種類の１次粒子径が０．１〜０．２μｍであるものを用いると、特にカラートナーにおいて、転写性が向上するとともに、外添剤のキャリア表面への付着による帯電低下を引き起こすことなく、長期的かつ安定的にトナーを帯電させことができる。外添剤の使用量は、特に制限されないが、好ましくはトナーが１００重量部に対して０．１〜３．０重量部である。
【００９１】
これらトナーの原料は、外添剤を除いて、ヘンシェルミキサ、スーパーミキサ、メカノミルおよびＱ型ミキサなどの混合機により混合され、得られる原料混合物は２軸混練機、１軸混練機および連続式２本ロール型混練機などの混練機によって７０〜１８０℃程度の温度にて溶融混練された後、冷却固化される。冷却固化後のトナーの原料の溶融混練物は、カッターミル、フェザーミルなどによって粗粉砕される。得られる粗粉砕物は、微粉砕される。微粉砕には、ジェットミル、流動層型ジェット粉砕機などが用いられる。これらの粉砕機は、複数の方向からトナー粒子を含む気流を衝突させることによってトナー粒子同士を衝突させてトナー粒子の粉砕を行うものである。これによって、特定の粒度分布を有する非磁性のトナー母粒子を製造できる。トナー母粒子の粒子径は、特に限定されるものではないが、体積平均粒子径が３〜１０μｍの範囲が好ましい。さらに必要に応じて分級などの粒度調整を行ってもよい。このように製造されたトナー母粒子に対して上記外添剤を公知の方法で添加する。なお、トナーの製造方法は上記に限定されるものではない。
【００９２】
（２）２成分現像剤
２成分現像剤は、上記樹脂被覆キャリア５０と上記トナーとを混合することによって製造される。トナーと樹脂被覆キャリア５０との混合割合は、特に制限はないが、高速画像形成装置（Ａ４サイズの画像で４０枚／分以上）に用いることを考慮すると、樹脂被覆キャリアの体積平均粒子径／トナーの体積平均粒子径が５以上の状態で、樹脂被覆キャリア５０の総表面積（全樹脂被覆キャリア粒子の表面積の総和）に対するトナーの総投影面積（全トナー粒子の投影面積の総和）の割合（（トナーの総投影面積／樹脂被覆キャリア５０の総表面積）×１００）が３０〜７０％になればよい。これによって、トナーの帯電性が充分良好な状態で安定的に維持され、高速画像形成装置においても高画質画像を安定的に、かつ長期的に形成できる好適な２成分現像剤として使用できる。
【００９３】
たとえば、トナーの体積平均粒子径が６．５μｍ、樹脂被覆キャリア５０の体積平均粒子径が５０μｍ、樹脂被覆キャリア５０の総表面積に対するトナーの総投影面積の割合を３０〜７０％にすると、２成分現像剤において樹脂被覆キャリア１００重量部に対してトナー２．２〜５．３重量部程度を含むようになる。このような２成分現像剤で高速現像すると、トナー消費量とトナーの消費に応じて現像装置の現像槽に供給されるトナー供給量とがそれぞれ最大になり、それでも需給バランスが損なわれることがない。そして、２成分現像剤における樹脂被覆キャリア５０の量が２．２〜５．３重量部程度よりも多くなると、帯電量がより低くなる傾向があり所望の現像特性が得られないばかりか、トナー供給量よりもトナー消費量の方が多くなり、トナーに充分な電荷を付与できなくなり、画質の劣化を招く。反対に、樹脂被覆キャリア５０の量が少ない場合は帯電量が高くなる傾向があり、樹脂被覆キャリア５０からトナーが電界によって分離しにくくなり、結果として画質の劣化を招く。
【００９４】
本実施形態において、トナーの総投影面積は、以下のように算出する。トナーの比重を１．０とし、コールターカウンタ（商品名：コールターカウンタ・マルチサイザーＩＩ、ベックマン・コールター社製）で得られた体積平均粒子径を基に算出する。すなわち、混合するトナー重量に対するトナー個数を算出し、トナー個数×トナー面積（円と仮定して算出）をトナー総投影面積とする。同様に、樹脂被覆キャリア５０の表面積はマイクロトラック（商品名：マイクロトラックＭＴ３０００、日機装株式会社製）より得られた粒子径を基に混合する樹脂被覆キャリア重量から総表面積を算出する。このときの樹脂被覆キャリア５０の比重は３．７とする。上記で得られた、（トナーの総投影面積／樹脂被覆キャリア５０の総表面積）×１００で混合比を算出する。
【実施例】
【００９５】
以下に本発明に係る実施例および比較例を記載する。本発明はその要旨を超えない限り、本実施例に限定されるものではない。以下において、「部」は「重量部」を示す。また、特に断らない限り「％」は「重量％」を示す。
【００９６】
なお、実施例および比較例で用いた、キャリア芯材の見掛密度、キャリア芯材の表面細孔の面積平均径、キャリアの体積平均粒子径は、以下のようにして測定した。
【００９７】
［キャリア芯材および樹脂被覆キャリアの見掛密度］
キャリア芯材の見掛密度は、ＪＩＳ  Ｚ２５０４  ２０００に準拠して測定した。樹脂被覆キャリアの見掛密度も同様にして測定した。
【００９８】
［樹脂被覆キャリアの体積平均粒子径］
エマルゲン１０９Ｐ（花王社製、ポリオキシエチレンラウリルエーテルＨＬＢ１３．６）５％ １０ｍＬに測定試料約１０〜１５ｍｇを添加し、超音波分散機にて１分間分散した。このうち約１ｍＬをマイクロトラックＭＴ３０００（日機装株式会社）の所定箇所に加えた後、１分間撹拌し散乱光強度が安定したのを確認して測定を行った。
【００９９】
［キャリア芯材の表面細孔の面積平均径］
電子顕微鏡（商品名：ＶＥ−９５００、株式会社キーエンス製）によって１０００倍の倍率でキャリア芯材を写真撮影した。次いで、キャリア芯材の中心からキャリア芯材の半径の１／２の領域を撮影写真よりトリミングし、その領域から画像解析ソフト（商品名：Ａ像くん、旭化成エンジニアリング株式会社製）によって、キャリア芯材の表面細孔の輪郭を抽出して解析することにより、キャリア芯材の表面細孔合計面積、面積平均径を算出した。このような解析を５０粒子について行い、平均値をそのキャリア芯材の表面細孔合計面積、面積平均径とした。
【０１００】
実施例および比較例で用いた現像剤に含まれる樹脂被覆キャリアおよびトナーの作製方法について説明する。なお、実施例および比較例の樹脂被覆キャリアの製造方法などを表１に示す。
【０１０１】
【表１】
2011064916.tif 000003
【０１０２】
（実施例１）
＜樹脂被覆キャリアの作製＞
［秤量工程、混合工程］
キャリア芯材の原材料として、微粉砕したＦｅ２Ｏ３とＭｇＣＯ３とを準備し、モル比でＦｅ２Ｏ３：ＭｇＣＯ３＝８０：２０となるように秤量し、混合して金属原料混合物を得た。キャリア芯材の全原材料に対して５ｗｔ％に相当する体積平均粒子径５μｍのポリエチレン樹脂粒子（商品名：ＬＥ−１０８０、住友精化株式会社製）と、１．５ｗｔ％に相当するポリカルボン酸アンモニウム系分散剤と、０．０５ｗｔ％に相当するＳＮウェット９８０（湿潤剤、サンノプコ株式会社製）と、０．０２ｗｔ％に相当するポリビニルアルコール（バインダ）とを水中に添加して水溶液を調製した。
【０１０３】
［粉砕工程］
前記水溶液に金属原料混合物を投入して撹拌し、濃度７５ｗｔ％のスラリーを得た。このスラリーを湿式ボールミルにて湿式粉砕し、体積平均粒子径が１μｍとなるまでしばらく撹拌した。
【０１０４】
［造粒工程］
スプレードライヤーにて該スラリーを噴霧し、体積平均粒子径１０〜２００μｍの乾燥した造粒品を得た。網目６１μｍの篩網を用いてこの造粒品から粗粒を分離した。
【０１０５】
［仮焼工程］
大気下において乾燥造粒品を９００℃で加熱することで仮焼し、樹脂粒子成分を分解させて仮焼品とした。
【０１０６】
［焼成工程］
１１６０℃の窒素雰囲気下で仮焼品を５時間焼成してフェライト化させ、焼成品とした。
【０１０７】
［解砕工程、分級工程］
焼成品をハンマーミルで解砕して、風力分級機を用いて微粉を除去し、網目５４μｍの振動ふるいで粒度調整することによってキャリア芯材Ｃ１を得た。得られたキャリア芯材Ｃ１は、見掛密度が１．８０ｇ／ｃｍ３であり、表面細孔の面積平均径が０．６０μｍである。
【０１０８】
［浸漬工程］
架橋型シリコーン樹脂Ａ（商品名：ＫＲ２４０、硬化温度：２００℃、信越化学工業株式会社製）４．０部をトルエン（沸点：１１０．８℃）１５部に溶解し、そこに導電性粒子（商品名：ＶＵＬＣＡＮ  ＸＣ−７２、キャボット株式会社製）０．２０部と、カップリング剤（商品名：ＡＹ４３−０５９、東レ・ダウコーニング株式会社製）０．２０部と、個数平均粒径を０．３μｍ以下に調整した炭酸水素ナトリウム（商品名：セルマイク２６６、分解温度：１４０〜１７０℃、三協化成社製）０．４部とを、内添または分散させて浸漬液Ａを調製した。
【０１０９】
１００部のキャリア芯材Ｃ１を入れた浸漬塗工装置の撹拌容器を２０ｍｍＨｇ以下に減圧した状態で、浸漬液Ａを１９．８部添加することにより、浸漬液Ａにキャリア芯材Ｃ１を浸漬し、含浸キャリア芯材Ｃ１を得た。浸漬時間は、２０分間である。
【０１１０】
［第１加熱工程］
撹拌容器を１７０℃に加熱して、含浸キャリア芯材Ｃ１を１時間加熱撹拌し、トルエンを留去した。
【０１１１】
［第２加熱工程］
第１加熱工程で加熱した含浸キャリア芯材Ｃ１を、硬化温度２００℃、硬化時間１時間の硬化過程を経て、目開き１５０μｍのふるいにかけることによって、実施例１の樹脂被覆キャリアを得た。得られた実施例１の樹脂被覆キャリアは、体積平均粒子径が４５μｍであり、見掛密度は１．７３ｇ／ｃｍ３で、キャリア芯材粒子表面は樹脂で完全に覆われていた。そのため、キャリアの長寿命化および良好なトナー帯電安定性を実現する樹脂被覆キャリアとなる。
【０１１２】
（実施例２）
実施例１と同様の方法で、キャリア芯材Ｃ１を得た。
【０１１３】
［浸漬工程］
架橋型シリコーン樹脂Ａ（商品名：ＫＲ２４０、信越化学工業株式会社製）４．０部をトルエン（沸点：１１０．８℃）１５部に溶解し、そこに導電性粒子（商品名：ＶＵＬＣＡＮ  ＸＣ−７２、キャボット株式会社製）０．２０部と、カップリング剤（商品名：ＡＹ４３−０５９、東レ・ダウコーニング株式会社製）０．２０部と、個数平均粒径を０．３μｍ以下に調整した炭酸水素ナトリウム（商品名：セルマイク２６６、三協化成社製）０．４部とを内添または分散させて第１浸漬液Ａを調製した。
【０１１４】
１００部のキャリア芯材Ｃ１を入れた浸漬塗工装置の撹拌容器を２０ｍｍＨｇ以下に減圧した状態で、第１浸漬液Ａを１９．８部添加することにより、第１浸漬液Ａにキャリア芯材Ｃ１を浸漬し、含浸キャリア芯材Ｃ１を得た。
【０１１５】
［第１加熱工程］
撹拌容器を１７０℃に加熱して、含浸キャリア芯材Ｃ１を１時間加熱撹拌し、トルエンを留去した。
【０１１６】
［第２加熱工程］
第１加熱工程で加熱した含浸キャリア芯材Ｃ１を、硬化温度２００℃、硬化時間１時間の硬化過程を経て、目開き１５０μｍのふるいにかけることによって、樹脂層形成キャリア芯材Ｃ２を得た。
【０１１７】
［付着工程］
架橋型シリコーン樹脂Ａ（商品名：ＫＲ２４０、信越化学工業株式会社製）４．０部をトルエン１５部に溶解し、そこに導電性粒子（商品名：ＶＵＬＣＡＮ  ＸＣ−７２、キャボット株式会社製）０．２０部、およびカップリング剤（商品名：ＡＹ４３−０５９、東レ・ダウコーニング株式会社製）０．２０部を内添または分散させることで第２浸漬液Ａを調製した。
【０１１８】
浸漬塗工装置の撹拌容器内で、１００部の樹脂層形成キャリア芯材Ｃ２と、１９．４部の第２浸漬液Ａとを混合して、浸漬液付着キャリア芯材Ｃ１を得た。
【０１１９】
［第３加熱工程］
撹拌容器を１７０℃に加熱して、浸漬液付着キャリア芯材Ｃ１を１時間加熱撹拌し、トルエンを留去した。
【０１２０】
［第４加熱工程］
第３加熱工程で加熱した浸漬液付着キャリア芯材Ｃ１を、硬化温度２００℃、硬化時間１時間の硬化過程を経て、目開き１５０μｍのふるいにかけることで、実施例２の樹脂被覆キャリアを得た。得られた実施例２の樹脂被覆キャリアは、体積平均粒子径が４６μｍで、見掛密度は１．６２ｇ／ｃｍ３で、キャリア芯材粒子表面は被覆樹脂で平滑に覆われていた。そのため、キャリアの長寿命化および良好なトナー帯電安定性を実現する樹脂被覆キャリアとなる。
【０１２１】
（実施例３）
実施例１と同様の方法で、キャリア芯材Ｃ１を得た。
【０１２２】
［浸漬工程］
架橋型シリコーン樹脂Ｂ（商品名：ＫＲ３５０、硬化温度２００℃、信越化学工業株式会社製）３．０部をトルエン（沸点：１１０．８℃）１５部に溶解し、そこに導電性粒子（商品名：ＶＵＬＣＡＮ  ＸＣ−７２、キャボット株式会社製）０．１５部と、カップリング剤（商品名：Ｚ−６００１、東レ・ダウコーニング株式会社製）０．１５部と、p,p'-オキシビスベンゼンスルホニルヒドラジド（商品名：セルマイクＳ、三協化成社製、分解温度１５５〜１６０℃）０．５部とを内添または分散または溶解させて第１浸漬液Ｃを調製した。
【０１２３】
１００部のキャリア芯材Ｃ１を入れた浸漬塗工装置の撹拌容器に大気圧条件下で第１浸漬液Ｃを１８．８部添加することにより、第１浸漬液Ｃにキャリア芯材Ｃ１を３０分間、浸漬し、含浸キャリア芯材Ｃ３を得た。
【０１２４】
［第１加熱工程］
撹拌容器を１７０℃に加熱して、含浸キャリア芯材Ｃ３を１時間加熱撹拌し、トルエンを留去した。
【０１２５】
［第２加熱工程］
第１加熱工程で加熱した含浸キャリア芯材Ｃ３を、硬化温度２００℃、硬化時間１時間の硬化過程を経て、目開き１５０μｍのふるいにかけることによって、樹脂層形成キャリア芯材Ｃ３を得た。
【０１２６】
［付着工程］
架橋型シリコーン樹脂Ｂ（商品名：ＫＲ３５０、信越化学工業株式会社製）３．０部をトルエン１５部に溶解し、そこに導電性粒子（商品名：ＶＵＬＣＡＮ  ＸＣ−７２、キャボット株式会社製）０．１５部、およびカップリング剤（商品名：Ｚ−６００１、東レ・ダウコーニング株式会社製）０．１５部を内添または分散または溶解させることで第２浸漬液Ｃを調製した。
【０１２７】
浸漬塗工装置の撹拌容器内で、１００部の樹脂層形成キャリア芯材Ｃ３と、１８．３部の第２浸漬液Ｃとを混合して、浸漬液付着キャリア芯材Ｃ３を得た。
【０１２８】
［第３加熱工程］
撹拌容器を１７０℃に加熱して、浸漬液付着キャリア芯材Ｃ３を１時間加熱撹拌し、トルエンを留去した。
【０１２９】
［第４加熱工程］
第３加熱工程で加熱した浸漬液付着キャリア芯材Ｃ３を、硬化温度２００℃、硬化時間１時間の硬化過程を経て、目開き１５０μｍのふるいにかけることで、実施例３の樹脂被覆キャリアを得た。得られた実施例３の樹脂被覆キャリアは、体積平均粒子径が４５．５μｍで、見掛密度は１．６８ｇ／ｃｍ３で、キャリア芯材粒子表面は被覆樹脂で平滑に覆われていた。そのため、キャリアの長寿命化および良好なトナー帯電安定性を実現する樹脂被覆キャリアとなる。
【０１３０】
（比較例１）
実施例１と同様の方法で、キャリア芯材Ｃ１を得た。
【０１３１】
［浸漬工程］
架橋型シリコーン樹脂Ａ（商品名：ＫＲ２４０、信越化学工業株式会社製）４．０部をトルエン１５部に溶解し、そこに導電性粒子（商品名：ＶＵＬＣＡＮ  ＸＣ−７２、キャボット株式会社製）０．２０部、およびカップリング剤（商品名：ＡＹ４３−０５９、東レ・ダウコーニング株式会社製）０．２０部を内添または分散させることで浸漬液Ｂを調製した。
【０１３２】
１００部のキャリア芯材Ｃ１を入れた浸漬塗工装置の撹拌容器に大気圧条件下で浸漬液Ｂを１９．４部添加することにより、浸漬液Ｂにキャリア芯材Ｃ１を浸漬し、含浸キャリア芯材Ｃ２を得た。
【０１３３】
［第１加熱工程］
撹拌容器を１７０℃に加熱して、含浸キャリア芯材Ｃ２を１時間加熱撹拌し、トルエンを留去した。
【０１３４】
［第２加熱工程］
第１加熱工程で加熱した含浸キャリア芯材Ｃ２を、硬化温度２００℃、硬化時間１時間の硬化過程を経て、目開き１５０μｍのふるいにかけることで、比較例１の樹脂被覆キャリアを得た。得られた比較例１の樹脂被覆キャリアは、体積平均粒子径が４５μｍ、見掛密度は２．２０ｇ／ｃｍ３で、キャリア芯材粒子表面は樹脂で不均一に被覆されていた。そのため、キャリアの長寿命化および良好なトナー帯電安定性を実現する樹脂被覆キャリアとはいえない。
【０１３５】
（比較例２）
浸漬工程で、浸漬塗工装置の撹拌容器を２０ｍｍＨｇ以下に減圧した状態で、キャリア芯材Ｃ１と浸漬液Ｂとの混合を行う以外は、比較例１と同様の方法で比較例２の樹脂被覆キャリアを得た。得られた比較例２の樹脂被覆キャリアは、体積平均粒子径が４４μｍで、見掛密度は２．３７ｇ／ｃｍ３で、キャリア芯材粒子表面はほとんど樹脂で覆われておらず、樹脂がキャリア芯材粒子内に浸み込んだ状態であった。
【符号の説明】
【０１３６】
５０  樹脂被覆キャリア
５１  キャリア芯材
５１ａ  空隙
５１ｂ  表面細孔
５２  樹脂被覆層
【図１】
2011064916.tif 000004
【図２】
2011064916.tif 000005
【図３】
2011064916.tif 000006
【図４】
2011064916.tif 000007
【図５】
2011064916.tif 000008